(57)【要約】【課題】本発明は、内容物を充填した袋を落下させても折り目部分から破袋し難い、折り目部分の強度にすぐれた生分解樹脂製樹脂袋を提供するものである。【解決手段】生分解性を有する脂肪族ポリエステル系樹脂および生分解性を有するポリ乳酸系樹脂を含む樹脂組成物であって、その量割合が脂肪族ポリエステル系樹脂５０超〜９０重量％および生分解性を有するポリ乳酸系樹脂５０未満〜１０重量％である樹脂組成物から得られる樹脂製袋。【選択図】    なし【特許請求の範囲】
【請求項１】
生分解性を有する脂肪族ポリエステル系樹脂および生分解性を有するポリ乳酸系樹脂を含む樹脂組成物であって、その量割合が脂肪族ポリエステル系樹脂５０超〜９０重量％および生分解性を有するポリ乳酸系樹脂５０未満〜１０重量％である樹脂組成物から得られる樹脂製袋。
【請求項２】
前記脂肪族ポリエステル系樹脂および生分解性を有するポリ乳酸系樹脂の量割合が、脂肪族ポリエステル系樹脂５５〜９０重量％および生分解性を有するポリ乳酸系樹脂４５〜１０重量％であることを特徴とする請求項１に記載の樹脂製袋。
【請求項３】
前記脂肪族ポリエステル系樹脂の融点が５０〜２５０℃であることを特徴とする請求項１または２に記載の樹脂製袋。
【請求項４】
前記ポリ乳酸系樹脂の融点が１５０〜１８０℃であることを特徴とする請求項１〜３のいずれかに記載の樹脂製袋。
【発明の詳細な説明】
【０００１】
【発明の属する技術分野】
本発明は生分解性樹脂組成物から得られ、折り目部分強度にすぐれた樹脂製袋に関する。さらに詳しくは、生分解性を有する脂肪族ポリエステルと、生分解性を有するポリ乳酸系樹脂を含む樹脂組成物から得られ、折り目部分強度にすぐれた樹脂製袋に関する。
【０００２】
【従来の技術】
ポリオレフィン類、ポリエステル類などの汎用樹脂は、その物性や、価格の点から包装材料として広く利用されている。これら汎用樹脂は、殆ど分解されないため、使用済みの包装材料は、その処分に多大の努力が払われている。処分方法としては、リサイクルや、燃焼処理や、埋設処理などの方法が利用されている。さらに、汎用樹脂製包装材料が、不法にまたは不用意に廃棄されたときには、廃棄物が河川、海洋、土壌などの汚染源となる可能性が指摘されている。
【０００３】
そのため、使用済み包装材料による汚染防止や、処分の簡易化のために、生分解性を有する樹脂の開発が進められてきた結果、現在その実用化段階に入っている。生分解性を有する樹脂としては、ポリヒドロキシブチレートやその共重合体などの微生物産生系樹脂、修飾でんぷん、酢酸セルロース、でんぷん／化学合成高分子物質混合物などの天然物利用系樹脂、脂肪族ポリエステル、ポリ乳酸、ポリカプロラクタムなどの化学合成系樹脂などが知られている。量的には化学合成系樹脂が主流となるとみられている。
【０００４】
それぞれの生分解性樹脂は、特有の性質を有しており、汎用樹脂と比較して異なる点があるため、汎用樹脂の用途を単純に置き換えることが容易でないことが多い。そのために、汎用樹脂に劣る物性を補うために、共重合化、ブレンド化、加工技術の改良などが試みられている。例えば、国際公開ＷＯ９９／４５０６７号公報には、ポリ乳酸に同量以下の脂肪族ポリエステルなどを混合した分解性にすぐれたポリ乳酸系樹脂組成物およびそれよりなるフィルムが提案されている。
【０００５】
汎用樹脂は袋として幅広い用途を有しており、肥料袋、米袋、飼料袋、ゴミ袋などに利用されているが、これら汎用樹脂製袋を従来公知の生分解性樹脂で置き換えようとすると、袋の折り目部分の強度が弱いために、内容物を充填した袋が落下したとき、折り目部分から破袋するという実用上の問題が生じる。特に、重量物を充填するのに用いる袋において、その傾向が顕著であった。
【０００６】
本発明者らは、樹脂製袋の折り目部分の強度に着目し、改良を重ねた結果、実用に耐える生分解性樹脂製袋の開発に成功し、本発明に到達したのである。
【０００７】
【特許文献１】
国際公開ＷＯ９９／４５０６７号公報
【０００８】
【発明が解決しようとする課題】
本発明は、折り目部分の強度にすぐれた生分解樹脂製樹脂袋を提供する。
本発明は、内容物を充填した袋を落下させても、折り目部分から破袋し難い生分解樹脂製樹脂袋を提供する。
【０００９】
【課題を解決するための手段】
生分解性樹脂製袋の折り目部分強度を上げるには、例えばフィルム厚を厚くする方法があるが、それではコストアップとなってしまう。また、低密度ポリエチレンなどのポリオレフィン樹脂を混合する方法もあるが、非分解性の樹脂を混合するために、生分解性が低下してしまう。
本発明は、そのような不都合を生じさせることなく、生分解性にすぐれ、かつ折り目部分の強度にすぐれた生分解性樹脂製袋を提供するものである。
【００１０】
本発明は、従来技術には具体的に記載されていない特定の割合で生分解性を有する脂肪族ポリエステル系樹脂と、生分解性を有するポリ乳酸系樹脂とを含む樹脂組成物から袋を製造することによって、生分解性樹脂製袋の弱点となっていた折り目部分の強度が顕著に改善された、すぐれた樹脂製袋が得られることを見出したものである。
【００１１】
すなわち、本発明は、生分解性を有する脂肪族ポリエステル系樹脂および生分解性を有するポリ乳酸系樹脂を含む樹脂組成物であって、その量割合が脂肪族ポリエステル系樹脂５０超〜９０重量％および生分解性を有するポリ乳酸系樹脂５０未満〜１０重量％である樹脂組成物から得られる樹脂製袋を提供する。
【００１２】
【発明の実施の具体的形態】
本発明は、生分解性を有する脂肪族ポリエステル系樹脂および生分解性を有するポリ乳酸系樹脂含む樹脂組成物であって、その量割合が脂肪族ポリエステル系樹脂５０超〜９０重量％および生分解性を有するポリ乳酸系樹脂５０未満〜１０重量％である樹脂組成物から得られる樹脂製袋を提供する。
【００１３】
本発明の樹脂製袋は、生分解性であって折り目部分の強度にすぐれており、内容物を充填した袋が落下しても、容易には折り目部分から破袋しないため、重量物を充填する用途にも好適に使用することができる。
【００１４】
本発明で使用できる生分解性を有する脂肪族ポリエステル系樹脂としては、脂肪族多価アルコールおよび脂肪族多塩基酸を主たる成分として得られるポリエステルのほか、微生物により生物合成されるポリエステル、ポリカプロラクトンなどを挙げることができる。本発明の脂肪族ポリエステルは、後述するポリ乳酸とは異なるものである。これら脂肪族ポリエステルのうち、脂肪族多価アルコールおよび脂肪族多塩基酸を主たる成分として得られるポリエステルが特に好ましい。
【００１５】
脂肪族多価アルコールの具体例としては、例えば、エチレングリコール、ジエチレングリコール、トリエチレングリコール、ポリエチレングリコール、プロピレングリコール、ジプロピレングリコール、１，３−ブタンジオール、１，４−ブタンジオール、３−メチル−１，５−ペンタンジオール、１，６−ヘキサンジオール、１，９−ノナンジオール、ネオペンチルグリコール、デカメチレンゲリコール、１，４−シクロヘキサンジメタノールなどの脂肪族ジオールが挙げられる。これらは単独で使用しても、ニ種以上を組合せて使用してもよい。
【００１６】
脂肪族多塩基酸の具体例としては、例えば、コハク酸、シュウ酸、マロン酸、グルタル酸、アジピン酸、ピメリン酸、スベリン酸、アゼライン酸、セバシン酸、ウンデカン二酸、ドデカン二酸などの脂肪族二塩基酸を挙げることができる。これらは、単独で使用しても、二種以上の組合せて使用してもよい。
【００１７】
また、ポリエステルを製造する際に、脂肪族ヒドロキシカルポン酸を存在させてもよい。脂肪族ヒドロキシカルポン酸の具体例としては、グリコール酸、３−ヒドロキシ酪酸、４−ヒドロキシ酪酸、３−ヒドロキシ吉草酸、４−ヒドロキシ青草酸、６−ヒドロキシカプロン酸などを挙げることができる。これらは単独で使用しても、ニ種以上の組合せて使用してもよい。
【００１８】
好ましい脂肪族ポリエステルとしては、ポリエチレンオキサレート、ポリブチレンオキサレート、ポリネオペンチルグリコールオキサレート、ポリエチレンサクシネート、ポリブチレンサクシネート、ポリヒドロキシ酪酸及びβ−ヒドロキシ酪酸とβ−ヒドロキシ吉草酸とのコポリマーなどが挙げられる。中でも、ポリエチレンサクシネート及びポリブチレンサクシネートを好ましいものとして挙げることができる。
【００１９】
本発明においては、生分解性を有する脂肪族ポリエステル系樹脂として市販されている樹脂を、市場より入手して使用することができる。
【００２０】
本発明の生分解性を有する脂肪族ポリエステル系樹脂の融点は、５０〜２５０℃であることが好ましく、より好ましくは６０〜１９０℃であることが望ましい。
【００２１】
本発明の生分解性を有する脂肪族ポリエステル系樹脂のメルトフローレイト（ＭＦＲ）は、ＡＳＴＭ  Ｄ−１２３８に従って、温度１９０℃、荷重２．１６ｋｇで測定した値で、０．２〜４０ｇ／１０分が好ましく、より好ましいのは０．５〜２０ｇ／１０分であり、さらに好ましいのは１〜１０ｇ／１０分である。
【００２２】
本発明において、生分解性を有するポリ乳酸系樹脂の具体例としては、乳酸類の重合体であるポリ乳酸、および乳酸類を主たる原料とする乳酸共重合体、例えば、乳酸−ヒドロキシカルポン酸共重合体や乳酸−脂肪族多価アルコール−脂肪族多塩基酸共重合体などを挙げることができる。
【００２３】
乳酸類の具体例としては、たとえば、Ｌ−乳酸、Ｄ−乳酸、ＤＬ−乳酸又はそれらの混合物、又は、乳酸の環状２量体であるラクタイドを挙げることができる。ヒドロキシカルボン酸、脂肪族多価アルコールおよび脂肪族多塩基酸としては、前記に例示した具体的化合物などを使用することができる。
本発明においては、生分解性ポリ乳酸系樹脂として市販されている樹脂を、市場より入手して使用することができる。
【００２４】
本発明の生分解性を有するポリ乳酸系樹脂の融点は、１５０〜１８０℃であることが好ましく、より好ましくは１６０〜１７０℃であることが望ましい。ポリ乳酸系樹脂の重量平均分子量や分子量分布は、実質的に成形が可能であれば特に制限されない。
【００２５】
本発明の生分解性を有する脂肪族ポリエステル系樹脂と、生分解性を有するポリ乳酸系樹脂を含む樹脂組成物における量割合は、両者の混合物を１００重量％として、脂肪族ポリエステル系樹脂が５０超〜９０重量％、好ましくは５５重量％〜９０重量％、さらに好ましくは６０〜８０重量％であることが望ましく、ポリ乳酸系樹脂が５０未満〜１０重量％、好ましくは４５重量％〜１０重量％、さらに好ましくは２０〜４０重量％であることが望ましい。
上記の範囲にある樹脂組成物から得られる樹脂製袋は、折り目部分における強度が優れている。
【００２６】
本発明における樹脂組成物は、その目的を損なわない範囲で他の樹脂を含んでいてもよい。本発明の目的から他の樹脂もまた生分解性であることが好ましい。
【００２７】
本発明における樹脂組成物には、必要に応じて添加剤を添加することができる。添加剤の例として、可塑剤、酸化防止剤、紫外線吸収剤、熱安定剤、難燃剤、内部離型剤、無機フィラー、帯電防止剤、表面ぬれ改善剤、焼却補助剤、顔料、滑剤などを挙げることができる。可塑剤を使用するときは生分解性の可塑剤を選択するのが好ましいが、このような可塑剤としては、脂肪族多価カルポン酸エステル、脂肪族多価アルコールエステル、オキシ酸エステルなどが挙げられる。
【００２８】
本発明における樹脂組成物は、生分解性を有する脂肪族ポリエステル系樹脂と、生分解性を有するポリ乳酸系樹脂とを、必要に応じて他の成分と共に従来公知の方法で混合して製造される。通常、これらの成分を攪拌機で混合した後、溶融混練機で混練する方法が採用される。溶融混練機としては、一軸または多軸の押出機が好適に使用される。
こうして得られる樹脂組成物からフィルムを成形し、樹脂製袋が製造することができる。
【００２９】
フィルムの成形にあたって、成形方法には特に制限はなく、従来公知の成形方法を採用することができる。具体的な成形方法の例として、インフレーション成形法や、キャスト成形法を挙げることができる。中でもインフレーション法は、生産性が高いので好ましいフィルム成形法として推奨される。インフレーション法としては、水冷式であっても空冷式であってもよい。
【００３０】
また、キャスト成形法としては、通常ストレート・マニホールドタイプなどのＴダイから溶融樹脂を押出し、冷却ロールなどの適当な冷却手段で冷却してフィルムを得る方法であるが、成形条件としては従来公知の条件から適宜選択することができる。
【００３１】
目的とする樹脂製袋に応じて所定の厚みおよび幅を有するフィルムが成形され、得られたフィルムから樹脂製袋が成形される。インフレーション成形法で成形された筒状フィルムは、通常そのまま折り畳んで樹脂製袋の成形に供給され、キャスト成形されたフィルムでは、適当な大きさの袋となるよう折り畳んで樹脂製袋の成形に供給され、開口部をシールして樹脂製袋となる。成形された樹脂製袋は、積み重ねた状態で保存されて、必要に応じて使用に供されることとなる。従来公知の生分解性樹脂から製造した樹脂製袋では、この折り曲げ部分の強度が弱く、内容物を充填した状態での破袋の原因となっていたが、本発明の樹脂製袋は、すぐれた折り曲げ部分の強度を有しているので、重量物を充填するための袋としても使用することができる。
【００３２】
本発明の樹脂製袋のすぐれた折り曲げ部分の強度は、袋の折り曲げ部分の引っ張り強度を測定することにより確認することができる。また、所定の大きさの袋を、所定の高さから落下させたときの破袋を測定する破袋試験により、実際の破袋のし難さを確認することもできる。
【００３３】
本発明の樹脂製袋は、肥料袋、米袋、樹脂袋、飼料袋、コンポスト袋、ゴミ袋、ショッピングバッグなど各種用途の袋として利用することができる。中でも、重量物を充填するための袋（通称重袋）として好適に使用することができる。
また、生分解性であるので、廃棄物が河川、海洋、土壌などの汚染源となる可能性が低く、使用済み袋の処理も容易となる。
【００３４】
【実施例】
以下に、実施例および比較例によって、本発明をより具体的に説明するが、本発明はこれらの実験例によって何ら制限されるものではない。
なお、本発明において物性の測定に使用される試験法は下記のとおりである。
【００３５】
折り目部分の引張強度
折り目部分が中央になるようにフィルムの横方向にダンベル型の試験片をとること以外は、ＪＩＳ  Ｋ７１２７に準じて引張試験を行い、７片の試験結果の最大値および最小値を除いた試験結果の平均値を求めた。
【００３６】
（実施例１）
脂肪族ポリエステル系樹脂  ビオノーレ１００１Ｇ（昭和高分子杜製）７０ｋｇと、ポリ乳酸系樹脂  レイシアＭ−１３２Ａ（三井化学社製）３０ｋｇをブレンドした樹脂組成物を、シリンダー温度１８０℃で加熱溶融させてインフレーション成形を行い、厚さ１５０μｍのインフレーションフィルムを得た。得られたフィルムの折り目部分について、引張強度を測定した。
【００３７】
（実施例２）
脂肪族ポリエステル系樹脂  ビオノーレ１００１Ｇ（昭和高分子杜製）５５ｋｇと、ポリ乳酸系樹脂  レイシアＭ−１３２Ａ（三井化学社製）４５ｋｇをブレンドした樹脂組成物を、シリンダー温度１８０℃で加熱溶融させてインフレーション成形を行い、厚さ１５０μｍのインフレーションフィルムを得た。
得られたフィルムの折り目部分について、引張強度を測定した。結果を表１に示す
【００３８】
（比較例１）
脂肪族ポリエステル系樹脂ビオノーレ１００１Ｇ（昭和高分子社製）１００ｋｇを、シリンダ−温度１８０℃で加熱溶融せてインフレーション成形を行い、厚さ１５０μｍのインフレーションフィルムを得た。
得られたフィルムの折り目部分について、引張強度を測定した。結果を表１に示す。
【００３９】
（比較例２）
ポリ乳酸系樹脂  レイシアＭ−１３２Ａ（三井化学社製）１００ｋｇを、シリンダー温度１７０℃で加熱溶融させてインフレーション成形を行い、厚さ１５０μｍのインフレーションフィルムを得た。
得られたフィルムの折り目部分について、引張強度を測定した。結果を表１に示す。
【００４０】
【表１】
2004155460.tif 000002
【００４１】
【発明の効果】
本発明によって、生分解性であり折り目部分の強度にすぐれた樹脂製袋が供給される。
本発明の樹脂製袋は、肥料袋、米袋、樹脂袋、飼料袋、コンポスト袋、ゴミ袋、ショッピングバッグなど各種用途の袋として利用することができ、特に重量物を充填するための袋として好適に使用することができる。
また本発明の樹脂製袋は、生分解性であるので、廃棄物が河川、海洋、土壌などの汚染源となる可能性が低く、使用済み袋の処理も容易となる。